"4-メタアクリロイルモルホリンA、水酸基を1つ以上有する3官能以上のメタアクリレートB及び重合開始剤Cを含有することを特徴とする活性エネルギー線硬化型ハードコート用組成物。前記水酸基を1つ以上有する3官能以上のメタアクリレートBが、炭素数5~12の4価以上の脂肪族若しくは脂環式多価アルコールのポリメタアクリレート及び該多価アルコールの炭素数2~4のアルキレンオキサイド1~30モル付加物のポリメタアクリレートからなる群から選ばれる少なくとも1種のメタアクリレートである請求項1記載の組成物。前記水酸基を1つ以上有する3官能以上のメタアクリレートBが、ペンタエリスリトールトリメタアクリレートである請求項2記載の組成物。前記重合開始剤Cが、アシルホスフィンオキサイド誘導体系重合開始剤C1、α-アミノアセトフェノン誘導体系重合開始剤C2、ベンジルケタール誘導体系重合開始剤C3、α-ヒドロキシアセトフェノン誘導体系重合開始剤C4、ベンゾイン誘導体系重合開始剤C5、オキシムエステル誘導体系重合開始剤C6及びチタノセン誘導体系重合開始剤C7からなる群から選ばれる少なくとも1種のラジカル重合開始剤である請求項1~3のいずれか記載の組成物。更に活性エネルギー線により酸を発生する酸発生剤Dを含有する請求項1~4のいずれか記載の組成物。前記活性エネルギー線により酸を発生する酸発生剤Dが、スルホニウム塩誘導体D1及び/又はヨードニウム塩誘導体D2である請求項5記載の組成物。前記4-メタアクリロイルモルホリンAの含有量が1~80重量、前記水酸基を1つ以上有する3官能以上のメタアクリレートBの含有量が1~90重量、前記重合開始剤Cの含有量が0.05~30重量及び活性エネルギー線により酸を発生する酸発生剤Dの含有量が0~30重量である請求項1~6のいずれか記載の組成物。ブラウン管、液晶ディスプレイ、プラズマディスプレイ、エレクトロルミネッセンスディスプレイ又はタッチパネル用である請求項1~7のいずれか記載の組成物。請求項1~8のいずれか記載の組成物が活性エネルギー線により硬化されてなるハードコート塗膜。本発明の目的は、塗膜の高密着性、高透明性を損なうことなく、優れた表面保護機能を発現する硬化膜を与えるハードコート用組成物を提供することにある。本発明者らは、上記の目的を達成するべく検討を行った結果、本発明に到達した。即ち本発明は、4-メタアクリロイルモルホリンA、水酸基を1つ以上有する3官能以上のメタアクリレートB及び重合開始剤Cを含有することを特徴とする活性エネルギー線硬化型ハードコート用組成物;並びに上記の組成物が活性エネルギー線により硬化されてなるハードコート塗膜;である。本発明の活性エネルギー線硬化型ハードコート用組成物は、以下の効果を奏する。1本発明の組成物が硬化されてなる硬化物ハードコート塗膜は、高硬度を発現する。2本発明の組成物が硬化されてなる硬化物ハードコート塗膜は、基材への高密着性を発現する。3本発明の組成物が硬化されてなる硬化物ハードコート塗膜は、高透明性を発現する。本発明の活性エネルギー線硬化型ハードコート用組成物は、4-メタアクリロイルモルホリンA、水酸基を1つ以上有する3官能以上のメタアクリレートB及び重合開始剤Cを含有する。尚、上記及び以下において、アクリロイル、メタクリロイルの双方又はいずれかを指す場合メタアクリロイルと、アクリレート、メタクリレートの双方又はいずれかを指す場合メタアクリレートと、アクリル、メタクリルの双方又はいずれかを指す場合メタアクリルと、それぞれ記載することがある。本発明の活性エネルギー線硬化型ハードコート用組成物は、4-メタアクリロイルモルホリンAを含有することにより硬化物の密着性が向上する。4-メタアクリロイルモルホリンAの含有量は、表面硬度及び密着性の観点から、ハードコート用組成物の重量を基準として、好ましくは1~80重量、更に好ましくは3~60重量である。本発明における水酸基を1つ以上有する3官能以上好ましくは3~6官能のメタアクリレートBとしては、炭素数5~12の4価以上の脂肪族若しくは脂環式多価アルコールのポリメタアクリレート及び該多価アルコールの炭素数2~4のアルキレンオキサイド1~30モル付加物のポリメタアクリレートからなる群から選ばれる少なくとも1種のメタアクリレート等が挙げられる。尚、上記3官能以上のメタアクリレートとは、メタアクリロイル基の数が3つ以上のメタアクリレートを意味し、以下同様の記載法を用いる。Bの具体例としては、ペンタエリスリトールトリメタアクリレート、ジペンタエリスリトールトリメタアクリレート、ジペンタエリスリトールテトラメタアクリレート、ジペンタエリスリトールペンタメタアクリレート、ソルビトールトリメタアクリレート、ソルビトールテトラメタアクリレート、ソルビトールペンタメタアクリレート及び下記一般式1で表されるメタアクリレートが挙げられる。Bは1種を単独で用いてもよいし、2種以上を併用してもよい。式中、R1、R2及びR3はそれぞれ独立に水素原子又はメチル基であり、a、b及びcはそれぞれ独立に0~10の整数であり、a、b及びcが同時に0になることはない。これらの内、表面硬度及び密着性の観点から好ましいのは、ペンタエリスリトールトリメタアクリレートである。水酸基を1つ以上有する3官能以上のメタアクリレートBの含有量は、表面硬度及び密着性の観点から、ハードコート用組成物の重量を基準として、好ましくは1~90重量、更に好ましくは3~85重量、特に好ましくは5~80重量である。本発明における重合開始剤Cとしては、例えばアシルホスフィンオキサイド誘導体系重合開始剤C1、α-アミノアセトフェノン誘導体系重合開始剤C2、ベンジルケタール誘導体系重合開始剤C3、α-ヒドロキシアセトフェノン誘導体系重合開始剤C4、ベンゾイン誘導体系重合開始剤C5、オキシムエステル誘導体系重合開始剤C6、チタノセン誘導体系重合開始剤C7、有機過酸化物系重合開始剤C8、アゾ化合物系重合開始剤C9及びその他のラジカル開始剤C10が挙げられる。Cは1種を単独で用いてもよいし、2種以上を併用してもよい。アシルホスフィンオキサイド誘導体系重合開始剤C1としては、2,4,6-トリメチルベンゾイル-ジフェニル-ホスフィンオキサイド[チバジャパン社製DAROCURTPO]及びビス2,4,6-トリメチルベンゾイル-フェニルホスフィンオキサイド[チバジャパン社製IRGACURE819]等が挙げられる。α-アミノアセトフェノン誘導体系重合開始剤C2としては、2-メチル-1-4-メチルチオフェニル-2-モルフォリノプロパン-1-オン[チバジャパン社製IRGACURE907]、2-ベンジル-2-ジメチルアミノ-1-4-モルフォリノフェニルブタノン[チバジャパン社製IRGACURE369]及び1,2-ジメチルアミノ-2-[4-メチルフェニルメチル]-1-[4-4-モルホリニルフェニル]-1-ブタノン[チバジャパン社製IRGACURE379]等が挙げられる。ベンジルケタール誘導体系重合開始剤C3としては、2,2-ジメトキシ-1,2-ジフェニルエタン-1-オン[チバジャパン社製IRGACURE651]等が挙げられる。α-ヒドロキシアセトフェノン誘導体系重合開始剤C4としては、1-ヒドロキシ-シクロヘキシル-フェニル-ケトン[チバジャパン社製IRGACURE184]、2-ヒドロキシ-2-メチル-1-フェニル-プロパン-1-オン[チバジャパン社製DAROCUR1173]、1-[4-2-ヒドロキシエトキシ-フェニル]-2-ヒドロキシ-2-メチル-1-プロパン-1-オン[チバジャパン社製IRGACURE2959]及び2-ヒロドキシ-1-{4-[4-2-ヒドロキシ-2-メチル-プロピオニル-ベンジル]フェニル}-2-メチル-プロパン-1-オン[チバジャパン社製IRGACURE127]等が挙げられる。ベンゾイン誘導体系重合開始剤C5としては、ベンゾインメチルエーテル、ベンゾインエチルエーテル及びベンゾインイソプロピルエーテル等が挙げられる。オキシムエステル誘導体系重合開始剤C6としては、1,2-オクタンジオン-1-4-[フェニルチオ-2-O-ベンゾイルオキシム][チバジャパン社製IRGACUREOXE01]及びエタノン-1-9-エチル-6-2-メチルベンゾイル-9H-カルバゾール-3-イル]-1-0-アセチルオキシム[チバジャパン社製IRGACUREOXE02]等が挙げられる。チタノセン誘導体系重合開始剤C7としては、ビスη5-2,4-シクロペンタジエン-1-イル-ビス2,6-ジフルオロ-3-1H-ピロール-1-イル-フェニルチタニウム[チバジャパン社製IRGACURE784]等が挙げられる。有機過酸化物系重合開始剤C8としては、ベンゾイルパーオキサイド、t-ブチルパーオキシアセテート、2,2-ジ-t-ブチルパーオキシブタン、t-ブチルパーオキシベンゾエート、n-ブチル4,4-ジ-t-ブチルパーオキシバレレート、ジ-2-t-ブチルパーオキシイソプロピルベンゼン、ジクミルパーオキサイド、ジ-t-ヘキシルパーオキサイド、2,5,-ジメチル-2,5,-ジt-ブチルパーオキシヘキサン、t-ブチルクミルパーオキサイド、ジ-t-ブチルパーオキサイド、ジイソプロピルベンゼンハイドロパーオキサイド、p-メンタンハイドロパーオキサイド、1,1,3,3,-テトラメチルブチルハイドロパーオキサイド、クメンハイドロパーオキサイド、t-ブチルハイドロパーオキサイド及びt-ブチルトリメチルシリルパーオキサイド等が挙げられる。アゾ化合物系重合開始剤C9としては、1-[1-シアノ-1-メチルエチルアゾ]ホルムアミド、2,2’-アゾビスN-ブチル-2-メチルプロピオンアミド、2,2’-アゾビスN-シクロヘキシル-2-メチルプロピオンアミド及び2,2’-アゾビス2,4,4-トリメチルペンタン等が挙げられる。その他の重合開始剤C10としては、2,3-ジメチル-2,3-ジフェニルブタン等が挙げられる。これらの内、光硬化性の観点から好ましいのは、アシルホスフィンオキサイド誘導体系重合開始剤C1、α-アミノアセトフェノン誘導体系重合開始剤C2、ベンジルケタール誘導体系重合開始剤C3、α-ヒドロキシアセトフェノン誘導体系重合開始剤C4、ベンゾイン誘導体系重合開始剤C5、オキシムエステル誘導体系重合開始剤C6及びチタノセン誘導体系重合開始剤C7であり、更に好ましいのはアシルホスフィンオキサイド誘導体系重合開始剤C1である。重合開始剤Cの含有量は、光硬化性の観点から、ハードコート用組成物の重量を基準として、好ましくは0.05~30重量、更に好ましくは0.1~20重量である。本発明の活性エネルギー線硬化型ハードコート用組成物は、更に、活性エネルギー線により酸を発生する酸発生剤Dを含有することができる。Dを含有することにより硬化性が向上する。活性エネルギー線により酸を発生する酸発生剤Dとしては、例えばスルホニウム塩誘導体D1及びヨードニウム塩誘導体D2が挙げられる。Dは1種を単独で用いてもよいし、2種以上を併用してもよい。スルホニウム塩誘導体D1としては、トリフェニルスルホニウムテトラフルオロボラート、トリフェニルスルホニウムブロミド、トリ-p-トリルスルホニウムヘキサフルオロホスファート、トリ-p-トリルスルホニウムトリフルオロメタンスルホナート、[p-フェニルメルカプトフェニル]ジフェニルスルホニウムヘキサフルオロホスファート[サンアプロ株製CPI-100P]及び[p-フェニルメルカプトフェニル]ジフェニルスルホニウム[トリパーフルオロエチル]トリフルオロホスファート等が挙げられる。ヨードニウム塩誘導体D2としては、ヨードニウム4-メチルフェニル{4-2-メチルプロピルフェニル}-ヘキサフルオロフォスフェート[チバジャパン社製DAROCUR250]、ヨードニウム[ビス4-t-ブチルフェニル]ヘキサフルオロフォスフェート、ヨードニウム[ビス4-t-ブチルフェニル]トリフルオロ[トリスパーフルオロエチル]フォスフェート、ヨードニウム[ビス4-メトキシフェニル]トリフルオロ[トリスパーフルオロエチル]フォスフェート、ヨードニウム[ビス4-メトキシフェニル][テトラキスパーフルフェニル]ボレート及び下記化学式2で表される化合物等が挙げられる。これらの内、光硬化性の観点から化学式2で表される化合物が好ましい。酸発生剤Dの含有量は、光硬化性の観点から、ハードコート用組成物の重量を基準として、好ましくは0~30重量、更に好ましくは0.05~20重量である。本発明のハードコート用組成物は、本発明の効果を損なわない範囲で、必要により更にA及びB以外の活性エネルギー線硬化性化合物Eを含有することができる。Eとしては、例えば炭素数3~35のアクリルアミド化合物E1、炭素数4~35のA及びB以外のメタアクリレート化合物E2、炭素数6~35の芳香族ビニル化合物E3、炭素数3~20のビニルエーテル化合物E4及びその他の活性エネルギー線硬化性化合物E5が挙げられる。炭素数3~35のメタアクリルアミド化合物E1としては、例えば、メタアクリルアミド、N-メチルメタアクリルアミド、N-エチルメタアクリルアミド、N-プロピルメタアクリルアミド、N-n-ブチルメタアクリルアミド、N-t-ブチルメタアクリルアミド、N-ブトキシメチルメタアクリルアミド、N-イソプロピルメタアクリルアミド、N-メチロールメタアクリルアミド、N,N-ジメチルメタアクリルアミド及びN,N-ジエチルメタアクリルアミドが挙げられる。炭素数4~35のメタアクリレート化合物E2としては、例えば以下の単官能~六官能のA及びB以外のメタアクリレートが挙げられる。単官能メタアクリレートとしては、エチルメタアクリレート、ヘキシルメタアクリレート、2-エチルヘキシルメタアクリレート、tert-オクチルメタアクリレート、イソアミルメタアクリレート、デシルメタアクリレート、イソデシルメタアクリレート、ステアリルメタアクリレート、イソステアリルメタアクリレート、シクロヘキシルメタアクリレート、4-n-ブチルシクロへキシルメタアクリレート、ボルニルメタアクリレート、イソボルニルメタアクリレート、ベンジルメタアクリレート、2-エチルヘキシルジグリコールメタアクリレート、ブトキシエチルメタアクリレート、2-クロロエチルメタアクリレート、4-ブロモブチルメタアクリレート、シアノエチルメタアクリレート、ブトキシメチルメタアクリレート、メトキシプロピレンモノメタアクリレート、3-メトキシブチルメタアクリレート、2-エチルへキシルカルビトールメタアクリレート、アルコキシエチルメタアクリレート、2-2-メトキシエトキシエチルメタアクリレート、2-2-ブトキシエトキシエチルメタアクリレート、2,2,2-テトラフルオロエチルメタアクリレート、1H,1H,2H,2H-パーフルオロデシルメタアクリレート、4-ブチルフェニルメタアクリレート、フェニルメタアクリレート、2,4,5-テトラメチルフェニルメタアクリレート、4-クロロフェニルメタアクリレート、フェノキシメチルメタアクリレート、フェノキシエチルメタアクリレート、グリシジルメタアクリレート、グリシジロキシブチルメタアクリレート、グリシジロキシエチルメタアクリレート、グリシジロキシプロピルメタアクリレート、ジエチレングリコールモノビニルエーテルモノアクリレート、テトラヒドロフルフリルメタアクリレート、ヒドロキシアルキルメタアクリレート、2-ヒドロキシエチルメタアクリレート、3-ヒドロキシプロピルメタアクリレート、2-ヒドロキシプロピルメタアクリレート、2-ヒドロキシブチルメタアクリレート、4-ヒドロキシブチルメタアクリレート、ジメチルアミノエチルメタアクリレート、ジエチルアミノエチルメタアクリレート、ジメチルアミノプロピルメタアクリレート、ジエチルアミノプロピルメタアクリレート、トリメトキシシリルプロピルメタアクリレート、トリメトキシシリルプロピルメタアクリレート、トリメチルシリルプロピルメタアクリレート、ポリエチレンオキサイドモノメチルエーテルメタアクリレート、オリゴエチレンオキサイドモノメチルエーテルメタアクリレート、ポリエチレンオキサイドメタアクリレート、オリゴエチレンオキサイドメタアクリレート、オリゴエチレンオキサイドモノアルキルエーテルメタアクリレート、ポリエチレンオキサイドモノアルキルエーテルメタアクリレート、ジプロピレングリコールメタアクリレート、ポリプロピレンオキサイドモノアルキルエーテルメタアクリレート、オリゴプロピレンオキサイドモノアルキルエーテルメタアクリレート、2-メタクリロイロキシエチルコハク酸、2-メタクリロイロキシヘキサヒドロフタル酸、ブトキシジエチレングリコールメタアクリレート、トリフロロエチルメタアクリレート、パーフロロオクチルエチルメタアクリレート、2-ヒドロキシ-3-フェノキシプロピルメタアクリレート、エチレンオキサイド以下、EOと記載変性フェノールメタアクリレート、EO変性クレゾールメタアクリレート、EO変性ノニルフェノールメタアクリレート、プロピレンオキサイド以下、POと記載変性ノニルフェノールメタアクリレート及びEO変性-2-エチルヘキシルメタアクリレート等が挙げられる。二官能メタアクリレートとしては、1,4-ブタンジメタアクリレート、1,6-ヘキサンジメタアクリレート、ポリプロピレンジメタアクリレート、1,6-ヘキサンジオールジメタアクリレート、1,10-デカンジオールジメタアクリレート、ネオペンチルジメタアクリレート、ネオペンチルグリコールジメタアクリレート、2,4-ジメチル-1,5-ペンタンジオールジメタアクリレート、ブチルエチルプロパンジオールメタアクリレート、エトキシ化シクロヘキサンメタノールジメタアクリレート、ポリエチレングリコールジメタアクリレート、オリゴエチレングリコールジメタアクリレート、エチレングリコールジメタアクリレート、2-エチル-2-ブチル-ブタンジオールジメタアクリレート、ヒドロキシピバリン酸ネオペンチルグリコールジメタアクリレート、EO変性ビスフェノールAジメタアクリレート、ビスフェノールFポリエトキシジメタアクリレート、ポリプロピレングリコールジメタアクリレート、オリゴプロピレングリコールジメタアクリレート、1,4-ブタンジオールジメタアクリレート、2-エチル-2-ブチル-プロパンジオールジメタアクリレート、1,9-ノナンジメタアクリレート、プロポキシ化エトキシ化ビスフェノールAジメタアクリレート及びトリシクロデカンジメタアクリレート等が挙げられる。三~六官能のメタアクリレートとしては、トリメチロールプロパントリメタアクリレート、トリメチロールエタントリメタアクリレート、トリメチロールプロパンのアルキレンオキサイド変性トリメタアクリレート、トリメチロールプロパントリメタアクリロイルオキシプロピルエーテル、イソシアヌル酸アルキレンオキサイド変性トリメタアクリレート、トリメタアクリロイルオキシエチルイソシアヌレート、プロポキシ化トリメチロールプロパントリメタアクリレート、エトキシ化グリセリントリメタアクリレート、ジトリメチロールプロパンテトラメタアクリレート及びソルビトールヘキサメタアクリレート等が挙げられる。炭素数6~35の芳香族ビニル化合物E3としては、ビニルチオフェン、ビニルフラン、ビニルピリジン、スチレン、メチルスチレン、トリメチルスチレン、エチルスチレン、イソプロピルスチレン、クロルメチルスチレン、メトキシスチレン、アセトキシスチレン、クロルスチレン、ジクロルスチレン、ブロムスチレン、ビニル安息香酸メチルエステル、3-メチルスチレン、4-メチルスチレン、3-エチルスチレン、4-エチルスチレン、3-プロピルスチレン、4-プロピルスチレン、3-ブチルスチレン、4-ブチルスチレン、3-ヘキシルスチレン、4-ヘキシルスチレン、3-オクチルスチレン、4-オクチルスチレン、3-2-エチルヘキシルスチレン、4-2-エチルヘキシルスチレン、アリルスチレン、イソプロペニルスチレン、ブテニルスチレン、オクテニルスチレン、4-t-ブトキシカルボニルスチレン、4-メトキシスチレン及び4-t-ブトキシスチレン等が挙げられる。炭素数3~35のビニルエーテル化合物E4としては、例えば以下の単官能又は多官能ビニルエーテルが挙げられる。尚、上記単官能ビニルエーテルとはビニル基の数が1個の、多官能ビニルエーテルとはビニル基の数が2個以上の、それぞれビニルエーテル化合物を意味する。単官能ビニルエーテルとしては、例えば、メチルビニルエーテル、エチルビニルエーテル、プロピルビニルエーテル、n-ブチルビニルエーテル、t-ブチルビニルエーテル、2-エチルヘキシルビニルエーテル、n-ノニルビニルエーテル、ラウリルビニルエーテル、シクロヘキシルビニルエーテル、シクロヘキシルメチルビニルエーテル、4-メチルシクロヘキシルメチルビニルエーテル、ベンジルビニルエーテル、ジシクロペンテニルビニルエーテル、2-ジシクロペンテノキシエチルビニルエーテル、メトキシエチルビニルエーテル、エトキシエチルビニルエーテル、ブトキシエチルビニルエーテル、メトキシエトキシエチルビニルエーテル、エトキシエトキシエチルビニルエーテル、メトキシポリエチレングリコールビニルエーテル、テトラヒドロフリフリルビニルエーテル、2-ヒドロキシエチルビニルエーテル、2-ヒドロキシプロピルビニルエーテル、4-ヒドロキシブチルビニルエーテル、4-ヒドロキシメチルシクロヘキシルメチルビニルエーテル、ジエチレングリコールモノビニルエーテル、ポリエチレングリコールビニルエーテル、クロルエチルビニルエーテル、クロルブチルビニルエーテル、クロルエトキシエチルビニルエーテル、フェニルエチルビニルエーテル及びフェノキシポリエチレングリコールビニルエーテルが挙げられる。多官能ビニルエーテルとしては、例えば、エチレングリコールジビニルエーテル、ジエチレングリコールジビニルエーテル、ポリエチレングリコールジビニルエーテル、プロピレングリコールジビニルエーテル、ブチレングリコールジビニルエーテル、ヘキサンジオールジビニルエーテル、ビスフェノールAアルキレンオキサイドジビニルエーテル、ビスフェノールFアルキレンオキサイドジビニルエーテル等のジビニルエーテル類;トリメチロールエタントリビニルエーテル、トリメチロールプロパントリビニルエーテル、ジトリメチロールプロパンテトラビニルエーテル、グリセリントリビニルエーテル、ペンタエリスリトールテトラビニルエーテル、ジペンタエリスリトールペンタビニルエーテル、ジペンタエリスリトールヘキサビニルエーテル、EO付加トリメチロールプロパントリビニルエーテル、PO付加トリメチロールプロパントリビニルエーテル、EO付加ジトリメチロールプロパンテトラビニルエーテル、PO付加ジトリメチロールプロパンテトラビニルエーテル、EO付加ペンタエリスリトールテトラビニルエーテル、PO付加ペンタエリスリトールテトラビニルエーテル、EO付加ジペンタエリスリトールヘキサビニルエーテル及びPO付加ジペンタエリスリトールヘキサビニルエーテルが挙げられる。その他の活性エネルギー線硬化性化合物E5としては、アクリロニトリル、ビニルエステル化合物酢酸ビニル、プロピオン酸ビニル及びバーサチック酸ビニル等、アリルエステル化合物酢酸アリル等、ハロゲン含有単量体塩化ビニリデン及び塩化ビニル等及びオレフィン化合物エチレン及びプロピレン等等が挙げられる。本発明のハードコート用組成物中のA及びB以外の活性エネルギー線硬化性化合物Eの含有量は、ハードコート用組成物の重量を基準として、0~50重量であることが好ましく、更に好ましくは0~30重量、特に好ましくは0~20重量である。本発明のハードコート用組成物は、必要により更に、溶剤、増感剤、密着性付与剤シランカップリング剤等、レベリング剤及び重合禁止剤等を含有することができる。溶剤としては、グリコールエーテルエチレングリコールモノアルキルエーテル及びプロピレングリコールモノアルキルエーテル等、ケトンアセトン、メチルエチルケトン、メチルイソブチルケトン及びシクロヘキサノン等、エステルエチルアセテート、ブチルアセテート、エチレングリコールアルキルエーテルアセテート及びプロピレングリコールアルキルエーテルアセテート等、芳香族炭化水素トルエン、キシレン、メシチレン及びリモネン等、アルコールメタノール、エタノール、ノルマルプロパノール、イソプロパノール、ブタノール、ゲラニオール、リナロール及びシトロネロール等及びエーテルテトラヒドロフラン及び1,8-シネオール等等が挙げられる。これらは、1種を単独で使用しても2種以上を併用してもよい。溶剤の含有量は、ハードコート用組成物の重量を基準として、0~96重量であることが好ましく、更に好ましくは3~95重量、特に好ましくは5~90重量である。増感剤としては、ケトクマリン、フルオレン、チオキサントン、アントラキノン、ナフチアゾリン、ビアセチル、ベンジル及びこれらの誘導体、ペリレン並びに置換アントラセン等が挙げられる。増感剤の含有量は、ハードコート用組成物の重量を基準として、0~20重量が好ましく、更に好ましくは1~15重量、特に好ましくは5~10重量である。密着性付与剤としては、γ-アミノプロピルトリメトキシシラン、γ-アミノプロピルトリエトキシシラン、ビニルトリエトキシシラン、γ-グリシドキシプロピルトリエトキシシラン、γ-メタクリロキシプロピルトリメトキシシラン、尿素プロピルトリエトキシシラン、トリスアセチルアセトネートアルミニウム及びアセチルアセテートアルミニウムジイソプロピレート等が挙げられる。密着性付与剤の含有量は、ハードコート用組成物の重量を基準として、0~20重量が好ましく、更に好ましくは1~15重量、特に好ましくは5~10重量である。レベリング剤としては、フッ素系のレベリング剤パーフルオロアルキルEO付加物等、シリコーン系のレベリング剤アミノポリエーテル変性シリコーン、メトキシ変性シリコーン及びポリエーテル変性シリコーン等が挙げられる。レベリング剤の含有量は、ハードコート用組成物の重量を基準として、添加効果及び透明性の観点から、好ましくは2重量以下、更に好ましくは0.05~1重量、特に好ましくは0.1~0.5重量である。重合禁止剤としては、ハイドロキノン及びメチルエーテルハイドロキノン類等が挙げられる。重合禁止剤の含有量は、ハードコート用組成物の重量を基準として0~1重量が好ましく、更に好ましくは0~0.1重量である。本発明のハードコート用組成物は、更に、使用目的に合わせて、無機微粒子、分散剤、消泡剤、チクソトロピー性付与剤、スリップ剤、難燃剤、帯電防止剤、酸化防止剤及び紫外線吸収剤等を含有することができる。本発明のハードコート用組成物は、4-メタアクリロイルモルホリンA、水酸基を1つ以上有する3官能以上のメタアクリレートB、重合開始剤C、並びに必要により、活性エネルギー線により酸を発生する酸発生剤D、活性エネルギー線硬化性化合物E、溶剤その他の成分等とを、ディスパーサー等で混合攪拌することで得られる。混合攪拌温度は通常10°C~40°C、好ましくは20°C~30°Cである。本発明のハードコート用組成物の基材への塗布方法としては、スピンコート、ロールコート及びスプレーコート等の公知のコーティング法並びに平版印刷、カルトン印刷、金属印刷、オフセット印刷、スクリーン印刷及びグラビア印刷といった公知の印刷法を適用できる。また、微細液滴を連続して吐出するインクジェット方式の塗布も適用できる。塗工膜厚は、硬化乾燥後の膜厚として、通常0.5~300μmである。乾燥性、硬化性の観点から好ましい上限は250μmであり、耐摩耗性、耐溶剤性、耐汚染性の観点から好ましい下限は1μmである。本発明のハードコート用組成物を溶剤で希釈して使用する場合は、塗工後に乾燥するのが好ましい。乾燥方法としては、例えば熱風乾燥ドライヤー等が挙げられる。乾燥温度は、通常10~200°C、塗膜の平滑性及び外観の観点から好ましい上限は150°C、乾燥速度の観点から好ましい下限は30°Cである。本発明のハードコート用組成物を活性光線照射で硬化させる際のエネルギー源としては、一般的に使用されている高圧水銀灯の他、超高圧水銀灯、メタルハライドランプ及びハイパワーメタルハライドランプ等UVEB硬化技術の最新動向、ラドテック研究会編、シーエムシー出版、138頁、2006が使用できる。また、LED光源を使用した照射装置も好適に使用できる。活性光線の照射時及び/又は照射後に光酸発生剤から発生した酸を拡散させる目的で、加熱を行ってもよい。加熱温度は、通常、30°C~200°Cであり、好ましくは35°C~150°C、更に好ましくは40°C~120°Cである。本発明のハードコート用組成物を電子線照射で硬化させる際のエネルギー源としては、一般的に使用されている電子線照射装置を使用することができる。電子線の照射量Mradは、通常0.5~20、ハードコート用組成物の硬化性及び硬化物の可撓性、硬化膜及び基材の損傷を避けるとの観点から好ましくは1~15である。以下、実施例により本発明を更に説明するが、本発明はこれらに限定されるものではない。以下、部は重量部を示す。製造例1[酸発生剤D-1{化学式2で表される化合物}の合成]トルエン[東京化成株製]6.5部、イソプロピルベンゼン[東京化成株製]8.1部、ヨウ化カリウム[東京化成株製]5.35部及び無水酢酸20部を酢酸70部に溶解させ、10°Cまで冷却し、温度を10±2°Cに保ちながら、濃硫酸12部と酢酸15部の混合溶液を1時間かけて滴下した。25°Cまで昇温し、24時間攪拌した。その後、反応溶液にジエチルエーテル50部を加え、水で3回洗浄し、ジエチルエーテルを減圧留去した。残渣にカリウム{トリフルオロ[トリスパーフルオロエチル]ホスフェート}118部を水100部に溶解させた水溶液を加え、25°Cで20時間攪拌した。その後、反応溶液に酢酸エチル500部を加え、水で3回洗浄し、有機溶剤を減圧留去することで目的とする酸発生剤D-1淡黄色固体5.0部を得た。実施例14-アクリロイルモルホリン[株興人製ACMO]A-128.5部、ペンタエリスリトールトリアクリレート[共栄社化学株製ライトアクリレートPE-3A]B-166.5部、2,4,6-トリメチルベンゾイル-ジフェニル-ホスフィンオキサイド[チバジャパン株製DAROCURTPO]C-14.25部、酸発生剤D-10.5部及びレベリング剤としてアミノポリエーテル変性シリコーン[信越化学株製KF-889]0.24部を一括で配合し、ディスパーサーで均一に混合攪拌し、本発明のハードコート用組成物Q-1を得た。実施例2酸発生剤D-1を使用せず、2,4,6-トリメチルベンゾイル-ジフェニル-ホスフィンオキサイドC-1の仕込量を4.75部に変更する以外は、実施例1と同様にして本発明のハードコート用組成物Q-2を得た。実施例34-アクリロイルモルホリンA-110.5部、ペンタエリスリトールトリアクリレートB-184.5部に変更する以外は、実施例1と同様にして本発明のハードコート用組成物Q-3を得た。実施例44-アクリロイルモルホリンA-155.5部、ペンタエリスリトールトリアクリレートB-139.5部に変更する以外は、実施例1と同様にして本発明のハードコート用組成物Q-4を得た。実施例5ペンタエリスリトールトリアクリレートB-1をペンタエリスリトールEO3.5モル付加物のトリアクリレート[三洋化成工業株製ネオマーEA-301]B-2に変更する以外は、実施例1と同様にして本発明のハードコート用組成物Q-5を得た。比較例14-アクリロイルモルホリンA-1を使用せず、ペンタエリスリトールトリアクリレートB-1の仕込み量を95.0部に変更する以外は、実施例1と同様にして比較用のハードコート用組成物Q’-1を得た。比較例2ペンタエリスリトールトリアクリレートB-1を使用せず、4-アクリロイルモルホリンA-1の仕込量を95.0部に変更する以外は、実施例1と同様にして比較用のハードコート用組成物Q’-2を得た。[硬化後塗膜の性能評価]実施例1~5及び比較例1~2で得た各ハードコート用組成物を、表面処理を施した厚さ100μmのPETポリエチレンテレフタレートフィルム[東洋紡株製コスモシャインA4300]に、アプリケーターを用いて膜厚20μmとなるように塗布して、ベルトコンベア式UV照射装置アイグラフィックス株式会社ECS-151Uを使用して露光を行った。露光量は365nmとして150mJ/cm2であった。硬化後の塗膜について以下の方法で性能評価を行った結果を表1に示す。[性能評価方法]1鉛筆硬度JISK-5400に準拠し、鉛筆硬度を測定した。2密着性JISK-5400に準拠し、碁盤目セロハンテープ剥離試験により密着性を評価した。3透過率及びヘイズ透明性JIS-K7105に準拠し、全光線透過率測定装置[商品名haze-garddualBYKgardner株製]を用いて透過率及びヘイズを測定した。いずれも単位はである。本発明のハードコート用組成物は、鉛筆硬度、密着性、透明性の全てを満足なレベルとすることが可能である。"